(57)【要約】【課題】層間絶縁膜平坦化、シャロートレンチ分離形成、金属埋め込み配線形成等のＣＭＰ技術において、酸化珪素膜、金属埋め込み膜等へ研磨傷を発生させずに短時間でＣＭＰが実施できる研磨材用金属酸化物微粒子の製造方法、該方法により製造された研磨材用金属酸化物微粒子を含んでなる研磨材、該研磨材を用いる基板の研磨方法及び半導体装置の製造方法を提供する。【解決手段】金属化合物及び有機物を含有する溶液を微細に液滴化し、該液滴を加熱処理することを特徴とする研磨材用金属酸化物微粒子の製造方法、該方法により製造された研磨材用金属酸化物微粒子を含んでなる研磨材、該研磨材を用いる基板の研磨方法及び半導体装置の製造方法。【選択図】なし【特許請求の範囲】
【請求項１】
金属化合物及び有機物を含有する溶液を微細に液滴化し、該液滴を加熱処理することを特徴とする研磨材用金属酸化物微粒子の製造方法。
【請求項２】
前記金属化合物が、金属の硝酸塩、硝酸アンモニウム塩、硫酸塩、硫酸アンモニウム塩、炭酸塩、酢酸塩、しゅう酸塩、塩化物、アセチルアセトナート塩、アルコキシド、水酸化物、酸化物から選ばれる１種類以上であることを特徴とする請求項１記載の研磨材用金属酸化物微粒子の製造方法。
【請求項３】
前記金属酸化物が、酸化セリウム、酸化ジルコニウム、酸化チタン、酸化珪素、酸化アルミニウムから選ばれる１種類以上の金属酸化物又はセリウム、ジルコニウム、チタン、珪素、アルミニウムから選ばれる２種類以上の金属の複合金属酸化物であることを特徴とする請求項１記載の研磨材用金属酸化物微粒子の製造方法。
【請求項４】
前記有機物が、アルコール又は有機高分子であることを特徴とする請求項１記載の研磨材用金属酸化物微粒子の製造方法。
【請求項５】
二流体ノズル法、三流体ノズル法、超音波霧化法、静電霧化法、加熱霧化法、ガラスフィルター法又はこれらを組み合わせた方法によって前記金属化合物及び有機物を含有する溶液を微細に液滴化することを特徴とする請求項１記載の研磨材用金属酸化物微粒子の製造方法。
【請求項６】
前記液滴の加熱処理が、電気炉、火炎炉、プラズマ炉から選ばれる１種類以上の反応炉内で行なわれることを特徴とする請求項１記載の研磨材用金属酸化物微粒子の製造方法。
【請求項７】
請求項１〜６のいずれか一項に記載の研磨材用金属酸化物微粒子の製造方法により製造された研磨材用金属酸化物微粒子を含んでなることを特徴とする研磨材。
【請求項８】
請求項７記載の研磨材を用いて、被研磨膜が形成された基板を研磨することを特徴とする基板の研磨方法。
【請求項９】
前記被研磨膜が、絶縁膜又は金属膜であることを特徴とする請求項８記載の基板の研磨方法。
【請求項１０】
前記絶縁膜が、酸化珪素絶縁膜であることを特徴とする請求項９記載の基板の研磨方法。
【請求項１１】
前記金属膜が、銅、アルミニウム、タングステン、タンタル、チタン、それらの金属化合物、それらの金属合金のいずれか１種類以上であることを特徴とする請求項９記載の基板の研磨方法。
【請求項１２】
被研磨膜を請求項７記載の研磨材を使用して研磨する工程、または請求項８〜１１のいずれか一項に記載の基板の研磨方法で研磨する工程を含むことを特徴とする半導体装置の製造方法。
【発明の詳細な説明】
【技術分野】
【０００１】
本発明は、研磨材用金属酸化物微粒子の製造方法、該方法により製造された金属酸化物微粒子を含んでなる研磨材、これを用いる基板の研磨方法及び半導体装置の製造方法に関する。
【背景技術】
【０００２】
現在、半導体素子の高密度化・高精細化が進み、デザインルールは０．１μｍ前後になっている。このような厳しい微細化の要求を満足するために開発されている技術として、ＣＭＰ（化学機械研磨）がある。
【０００３】
この技術は、半導体装置の製造工程において、露光を施す層を完全に平坦化し、露光技術の負担を軽減し、歩留まりを安定させることができるため、例えば、層間絶縁膜の平坦化、トレンチ分離時の埋め込み絶縁膜の平坦化、また銅配線等の平坦化処理の際に必須となる技術であり、例えば特許文献１に開示されている。
【０００４】
集積回路内の素子分離形成技術においてデザインルール０．５１μｍ以上の世代ではＬＯＣＯＳ（シリコン局所酸化）が用いられてきたが、加工寸法の更なる微細化に伴い、素子分離幅の小さいシャロートレンチ分離技術が採用されている。シャロートレンチ分離では基板上に埋め込んだ余分な酸化珪素膜を除去するためにＣＭＰが必須な技術となる。
【０００５】
金属配線形成技術においても、加工寸法の微細化に伴い要求される電気特性を満たすためにＣｕやＣｕＡｌ合金が採用されつつある。ＣｕやＣｕＡｌ合金の配線技術としては、ダマシン、デュアルダマシン等の埋め込み配線技術が検討されており、基板上に埋め込んだ余分な金属を取り除くためにＣＭＰが必須となる。ダマシン法については、例えば、特許文献２に開示されている。
【０００６】
従来、半導体素子の製造工程において、プラズマ−ＣＶＤ（化学気相蒸着）、低圧−ＣＶＤ、スパッタ、電気メッキ等の方法で形成される酸化珪素等の絶縁膜、キャパシタ強誘電体膜、配線用金属や金属合金等を平坦化するためのＣＭＰ研磨材、または金属埋め込み層を形成するためのＣＭＰ研磨材としてフュームドシリカ系、コロイダルシリカ系、アルミナ系などの砥粒を含んでなる研磨材を使用している。
【０００７】
デザインルールの縮小に伴い、層間絶縁膜、シャロートレンチ分離用絶縁膜、金属埋め込み層に導入される研磨傷による半導体チップ不良がクローズアップされてきている。研磨傷は、配線ショートの原因となり、半導体チップの歩留まり低下に繋がるため問題となっている。
【特許文献１】米国特許第４９４４８３６号明細書
【特許文献２】特開平０２−２７８８２２号公報
【発明の開示】
【発明が解決しようとする課題】
【０００８】
本発明は、層間絶縁膜平坦化、シャロートレンチ分離用絶縁膜の平坦化、金属埋め込み配線の形成等のＣＭＰ処理において、絶縁膜、金属埋め込み層等に研磨傷を発生させずに短時間でＣＭＰが実施できる研磨材用金属酸化物微粒子の製造方法、該方法により製造された研磨材用金属酸化物微粒子を含んでなる研磨材、該研磨材を用いる基板の研磨方法及び半導体装置の製造方法を提供するものである。
【課題を解決するための手段】
【０００９】
一般的に絶縁膜や金属埋め込み層をＣＭＰ処理する場合、研磨材中の砥粒の粒子が大きいと研磨傷が発生しやすく、逆に粒子が小さいと研磨傷の発生は低減されるが、研磨速度が遅くなってしまう。本発明者らは、研磨材中の砥粒の結晶子サイズや結晶歪などの性状に着目し、それらが研磨傷の発生や研磨速度に及ぼす影響を検討し、結晶子サイズが大きく結晶歪が小さい球状粒子であれば研磨傷の発生が抑えられ、短時間で研磨できるであろうと考察し、そのような粒子を製造する方法を鋭意研究した。
【００１０】
本発明は、（１）金属化合物及び有機物を含有する溶液を微細に液滴化し、該液滴を加熱処理することを特徴とする研磨材用金属酸化物微粒子の製造方法に関する。
【００１１】
また、本発明は、（２）前記金属化合物が、金属の硝酸塩、硝酸アンモニウム塩、硫酸塩、硫酸アンモニウム塩、炭酸塩、酢酸塩、しゅう酸塩、塩化物、アセチルアセトナート塩、アルコキシド、水酸化物、酸化物から選ばれる１種類以上であることを特徴とする前記（１）記載の研磨材用金属酸化物微粒子の製造方法に関する。
【００１２】
また、本発明は、（３）前記金属酸化物が、酸化セリウム、酸化ジルコニウム、酸化チタン、酸化珪素、酸化アルミニウムから選ばれる１種類以上の金属化合物又はセリウム、ジルコニウム、チタン、珪素、アルミニウムから選ばれる２種類以上の金属の複合金属酸化物であることを特徴とする前記（１）記載の研磨材用金属酸化物微粒子の製造方法に関する。
【００１３】
また、本発明は、（４）前記有機物が、アルコール又は有機高分子である前記（１）記載の研磨材用金属酸化物微粒子の製造方法に関する。
【００１４】
また、本発明は、（５）二流体ノズル法、三流体ノズル法、超音波霧化法、静電霧化法、加熱霧化法、ガラスフィルター法又はこれらを組み合わせた方法によって前記金属化合物及び有機物を含有する溶液を微細に液滴化することを特徴とする前記（１）記載の研磨材用金属酸化物微粒子の製造方法に関する。
【００１５】
また、本発明は、（６）前記液滴の加熱処理が、電気炉、火炎炉、プラズマ炉から選ばれる１種類以上の反応炉内で行なわれることを特徴とする前記（１）記載の研磨材用金属酸化物微粒子の製造方法に関する。
【００１６】
また、本発明は、（７）前記（１）〜（６）のいずれか一項に記載の研磨材用金属酸化物微粒子の製造方法により製造された研磨材用金属酸化物微粒子を含んでなることを特徴とする研磨材に関する。
【００１７】
また、本発明は、（８）前記（７）記載の研磨材を用いて、被研磨膜が形成された基板を研磨することを特徴とする基板の研磨方法に関する。
【００１８】
また、本発明は、（９）前記被研磨膜が、絶縁膜又は金属膜であることを特徴とする前記（８）記載の基板の研磨方法に関する。
【００１９】
また、本発明は、（１０）前記絶縁膜が、酸化珪素絶縁膜であることを特徴とする前記（９）記載の基板の研磨方法に関する。
【００２０】
また、本発明は、（１１）前記金属膜が、銅、アルミニウム、タングステン、タンタル、チタン、それらの金属化合物、それらの金属合金のいずれか１種類以上であることを特徴とする前記（９）記載の基板の研磨方法に関する。
【００２１】
さらに、本発明は、（１２）被研磨膜を前記（７）記載の研磨材を使用して研磨する工程、または前記（８）〜（１１）のいずれか一項に記載の基板の研磨方法で研磨する工程を含むことを特徴とするシリカ膜又は金属膜が形成された半導体チップを前記の研磨材で研磨することを特徴とする半導体装置の製造方法に関する。
【発明の効果】
【００２２】
本発明の製造方法によれば、ＣＭＰ処理において絶縁膜や金属埋め込み層等の被研磨膜に研磨傷を発生させずに高速研磨を達成できる金属酸化物微粒子を得ることができる。さらに本発明によれば、得られる金属酸化物微粒子を含んでなる研磨材を用いて研磨することにより歩留まりが安定した半導体装置を製造することができる。
【発明を実施するための最良の形態】
【００２３】
本発明の製造方法は、金属化合物及び有機物を含有する溶液を微細に液滴化し、該液体を加熱処理することにより研磨材用金属酸化物微粒子を製造するものである。
【００２４】
本発明で用いる金属化合物は、金属の硝酸塩、硝酸アンモニウム塩、硫酸塩、硫酸アンモニウム塩、炭酸塩、酢酸塩、しゅう酸塩、塩化物、アセチルアセトナート塩、アルコキシド、水酸化物、酸化物などであり、これらは水和物であってもよい。これらのなかでもセリウム化合物が好ましく、セリウムの硝酸塩、硝酸アンモニウム塩、硫酸塩、硫酸アンモニウム塩、酢酸塩、塩化物、水酸化物、酸化物、これらの水和物がより好ましく、セリウムの硝酸アンモニウム塩が特に好ましい。かかる金属化合物は、単独で用いても複数種からなる混合物として用いてもよく、混合物を用いて本発明の製造方法を行った場合は２種類以上の金属の複合金属酸化物微粒子が得られる。
【００２５】
また、本発明で用いる有機物は、アルコール、有機高分子等が挙げられる。
【００２６】
アルコールとしてはメタノール、エタノール、１−プロパノール、２−プロパノール、１−ブタノール、２−メチル−１−プロパノール、２−ブタノール、２−メチル−２−プロパノール、１−ペンタノール、１−ヘキサノール、１−オクタノール、１−デカノール、シクロヘキサノール、２−プロペン−１−オール、１，４−ブタンジオール、１，２，３−プロパントリオール等が挙げられる。これらは単独で用いても、２種類以上を併用して用いてもよい。
【００２７】
有機高分子としては、ポリビニルアルコール、ポリアクリル酸、ポリメタクリル酸、ポリアクリルアミド、ポリエチレンイミン、ポリビニルピロリドン、ポリジメチルアクリルアミド、ポリエチレングリコール、ポリオキシエチレン等が挙げられる。これらは単独で用いても、２種類以上を併用して用いてもよい。
【００２８】
本発明では有機化合物を用いることが重要であり、それによって得られる金属酸化物微粒子の結晶子サイズが大きくなり、また、結晶歪が小さくなる。
【００２９】
金属化合物及び有機物を含有する溶液は、金属化合物及び有機物を溶媒に溶解または懸濁させたものである。溶媒としては、水、アセトン類、ケトン類、エーテル類、これらの混合溶媒などが用いられ、なかでも水が好ましい。
【００３０】
溶液の調製方法は、金属化合物及び有機物を溶媒に溶解または懸濁させてもよいし、金属化合物と有機物のそれぞれを溶媒に溶解または懸濁させたものを合わせてもよいし、金属化合物と有機物のどちらか一方を溶媒に溶解または懸濁させ、そこにもう一方を添加してもよい。
【００３１】
金属化合物及び有機物を含有する溶液を微細に液滴化する方法は特に制限されず、例えば、二流体ノズル法、三流体ノズル法、超音波霧化法、静電霧化法、加熱霧化法、ガラスフィルター法又はこれらを組み合わせた方法等が挙げられる。これらの中でも、超音波霧化法が賞用される。微細に液滴された液滴の平均直径は５０μｍ以下が好ましく、２０μｍ以下がより好ましく、１０μｍ以下が特に好ましい。液滴の平均直径が５０μｍを越える場合は、得られる金属酸化物微粒子が大きくなってしまう場合がある。かかる液滴の大きさは液滴化方法や溶液中の金属化合物や有機物の濃度などより調整される。
【００３２】
次いで、液滴を加熱処理する。加熱処理の方法は、特に制限されないが、通常は液滴を反応炉内に導入して加熱処理することにより行なわれる。反応炉としては一般に知られているものであれば特に制限されず、例えば、管状電気炉、火炎炉、プラズマ炉などを用いることができる。炉の設計形態は縦型、横型のどちらでもよく、縦型の場合は液滴の導入を上側から行っても下側から行ってもどちらでもよい。
【００３３】
反応炉内への液滴の導入は、自然落下による方法、空気、窒素、アルゴン、水素、酸素などのキャリヤガスと共に導入する方法、減圧吸引による方法等あるいはこれらの組み合わせにより行われ、導入の速度は一定であることが好ましい。液滴中の金属化合物を酸化物にするため又は酸化物の結晶性を上げるために酸素を含むガスを加熱帯に導入してもよい。
【００３４】
加熱温度は特に制限されず適宜選択されるが、好ましくは３００℃以上、より好ましくは４００℃以上、特に好ましくは５００℃以上である。加熱温度が３００℃未満の場合は、不完全な金属酸化物が得られたり、結晶子サイズが小さな金属酸化物や結晶歪が大きな金属酸化物が得られる場合がある。設定する加熱温度によって適当な反応炉を適宜選択し用いる。反応炉の温度分布に関しても特に制限されない。また、加熱時間も適宜選択される。
【００３５】
以上により得られる金属酸化物微粒子としては、酸化セリウム、酸化ジルコニウム、酸化チタン、酸化珪素、酸化アルミニウム等の金属酸化物の微粒子、または、セリウム、ジルコニウム、チタン、珪素、アルミニウムなどから選ばれる２種類以上の金属の複合金属酸化物の微粒子である。複合金属酸化物の微粒子は金属化合物として複数種からなる混合物を用いた場合に得られる。また、金属化合物として酸化セリウムを用いた場合は加熱処理により結晶の成長が進行し、結晶子サイズが大きく、結晶歪が小さい酸化セリウムの微粒子が得られる。
【００３６】
本発明の製造方法で得られる金属酸化物微粒子は研磨材用の砥粒として有用であり、結晶子サイズが大きく結晶歪が少ない結晶性が高い粒子である。結晶子サイズは２０ｎｍ以上であり、結晶歪は３％以下である。かかる金属酸化物微粒子の性状は、金属化合物の種類、金属化合物の量、有機物の種類、有機物の量、反応炉の種類、導入速度、加熱温度、加熱時間などの諸条件を適宜選択することによりコントロールできる。なお、結晶子サイズ及び結晶歪は下記の式により算出した値である。
結晶子サイズは粉末Ｘ線回折を測定し、プロファイル関数としてＴｈｏｍｐｓｏｎ、Ｃｏｘ、Ｈａｓｔｉｎｇｓの擬フォークト関数を用いたリートベルト解析によって対称プロファイルパラメーターＸを求め、次式より計算した。
【００３７】
ｐ＝１８０Ｋλ／πＸ
ｐ：結晶子サイズ（ｎｍ）、Ｋ：シェラー定数（０．９とした）、λ：Ｘ線の波長（ｎｍ）、π：円周率、Ｘ：ローレンツパラメーター（プロファイルパラメーター）
また、結晶の歪は粉末Ｘ線回折を測定し、プロファイル関数としてＴｈｏｍｐｓｏｎ、Ｃｏｘ、Ｈａｓｔｉｎｇｓの擬フォークト関数を用いたリートベルト解析によって対称プロファイルパラメーターＹを求め、次式より計算した。
【００３８】
Ｓ＝（π／１８０）Ｙ×１００
Ｓ：結晶の歪（％）、π：円周率、Ｙ：ローレンツパラメーター（対称プロファイルパラメーター）
本発明の研磨材は、上記本発明の方法により製造された金属酸化物微粒子を含むことを特徴とする。かかる研磨材は、金属酸化物微粒子を媒体中にスラリー状に分散させたものであり、金属酸化物微粒子は単独で用いても複数種を用いてもよい。媒体としては、水が好ましく使用される。研磨材中の金属酸化物微粒子の濃度に制限は無い。
【００３９】
金属酸化物微粒子を媒体中に分散させる際には、必要に応じて分散剤を用いることができる。分散剤としては、金属酸化物微粒子を媒体中に分散できるものであれば特に制限はないが、例えば、（メタ）アクリル酸系ポリマーやそのアンモニウム塩；ポリビニルアルコール、ポリビニルピロリドン等の水溶性有機高分子類；ラウリル硫酸アンモニウム、ポリオキシエチレンラウリルエーテル硫酸アンモニウム等の水溶性陰イオン性界面活性剤；ポリオキシエチレンラウリルエーテル、ポリエチレングリコールモノステアレート等の水溶性非イオン性界面活性剤；及びモノエタノールアミン、ジエタノールアミン等の水溶性アミン類などが挙げられる。分散剤の添加量は、スラリー中の金属酸化物微粒子の分散性及び沈降防止性などから金属酸化物微粒子１００重量部に対して０．０１重量部〜５重量部の範囲が好ましく、その分散効果を高めるためには分散処理時に分散機の中に金属酸化物微粒子と同時又はほぼ同時に入れることが好ましい。金属酸化物微粒子を媒体中に分散させる方法としては、通常の撹拌機による分散処理の他に、ホモジナイザー、超音波分散機、ビーズミル、ボールミルなどを用いることができる。また、分散処理後、必要に応じて分級してもよく、一般に知られている自然沈降法、液体サイクロン法、遠心沈降法、湿式高圧分散機等を用いて行なうことができる。
【００４０】
本発明の研磨材には、上述した成分の他に、染料、顔料等の着色剤や、ｐＨ調整剤、水以外の溶媒などの、一般に研磨材に添加される添加剤を、研磨材の作用効果を損なわない範囲で添加しても良い。
【００４１】
本発明の研磨方法は、上記本発明の研磨材を用いて被研磨膜が形成された基板を研磨することを特徴とする。研磨対象である被研磨膜は絶縁膜又は金属膜であり、これら膜は単層でも積層でも構わない。絶縁膜としては酸化珪素絶縁膜、窒化珪素絶縁膜などが例示され、例えば、ＳｉＨ４又はテトラエトキシシラン（ＴＥＯＳ）をＳｉ源とし、酸素又はオゾンを酸素源としたＣＶＤ法により形成されたＳｉＯ２膜が挙げられる。金属膜としては、銅、アルミニウム、タングステン、タンタル、チタンなどの金属、それらの金属の合金、それら金属または金属合金の酸化物や窒化物などの化合物のいずれか１種類以上が例示される。金属膜はスパッタ法やメッキ法などの公知の方法により成膜される。金属膜が形成された基板を研磨する場合は、酸化剤、金属エッチング剤、防食剤等を研磨材に添加し使用することができる。酸化剤としては、過酸化水素、硝酸、オゾン水等が例示され、過酸化水素が好ましい。金属エッチング剤としては、蟻酸、酢酸、クエン酸等の有機酸が例示され、防食剤としては、アンモニア、ベンゾトリアゾール等が例示される。基板としては、半導体装置製造に係る基板、例えば回路素子と配線パターンが形成された段階の半導体基板、回路素子が形成された段階の半導体基板等の半導体基板上に、絶縁層が形成された基板などが挙げられる。
【００４２】
被研磨膜の研磨は化学機械研磨により行なわれ、具体的には、被研磨膜が形成された基板を研磨布に押しあて加圧し、本発明の研磨材を被研磨膜と研磨布との間に供給しながら、基板の被研磨膜と研磨布とを相対的に動かすことにより被研磨膜を研磨する。
【００４３】
以下、被研磨膜として無機絶縁膜が形成された半導体基板の場合を例に挙げて研磨方法を説明する。
【００４４】
本発明の研磨方法において、使用出来る研磨装置としては、被研磨膜を有する基板を保持するホルダーと、研磨布（パッド）を貼り付け可能で、回転数が変更可能なモータ等を取り付けてある研磨定盤とを有する一般的な研磨装置が使用できる。例えば、株式会社荏原製作所製研磨装置：型番ＥＰＯ１１１が使用できる。
【００４５】
研磨定盤上の研磨布としては、一般的な不織布、発泡ポリウレタン、多孔質フッ素樹脂などが使用でき、特に制限がない。また、研磨布には研磨材がたまるような溝加工を施すことが好ましい。研磨条件に制限はないが、定盤の回転速度は半導体基板が飛び出さないように２００ｒｐｍ以下の低回転が好ましく、半導体基板にかける圧力（加工荷重）は研磨後に傷が発生しないように１ｋｇ／ｃｍ２（９８ｋＰａ）以下が好ましい。研磨速度の被研磨面内均一性及びパターンの平坦性を満足するためには、５ｋＰａ〜５０ｋＰａであることがより好ましい。
【００４６】
基板の被研磨膜を研磨布に押圧した状態で研磨布と被研磨膜とを相対的に動かすには、具体的には基板と研磨定盤との少なくとも一方を動かせば良い。研磨定盤を回転させる他に、ホルダーを回転や揺動させて研磨しても良い。また、研磨定盤を遊星回転させる研磨方法、ベルト状の研磨布を長尺方向の一方向に直線状に動かす研磨方法等が挙げられる。なお、ホルダーは固定、回転、揺動のいずれの状態でも良い。これらの研磨方法は、研磨布と被研磨膜とを相対的に動かすのであれば、被研磨面や研磨装置により適宜選択できる。
【００４７】
研磨している間、研磨布と被研磨膜の間にはスラリー状の本発明の研磨材をポンプ等で連続的に供給する。この供給量に制限はないが、研磨布の表面が常に研磨材で覆われていることが好ましい。具体的には、研磨布面積１ｃｍ２当たり、０．００５〜０．４０ミリリットル供給されることが好ましい。
【００４８】
研磨終了後の半導体基板は、流水中で良く洗浄後、スピンドライヤ等を用いて半導体基板上に付着した水滴を払い落としてから乾燥させることが好ましい。このように被研磨膜である無機絶縁層を上記研磨材で研磨することによって、表面の凹凸を解消し、半導体基板全面にわたって平滑な面とすることができる。
【００４９】
本発明の研磨材及び研磨方法は、半導体基板に形成された酸化珪素膜の研磨だけでなく、各種半導体装置の製造プロセス内において適用することができる。すなわち、本発明の半導体装置の製造方法は、本発明の研磨材を使用して被研磨膜を研磨する工程、または本発明の研磨方法で被研磨膜を研磨する工程を含むことを特徴とする。本発明を適用できる被研磨膜として、例えば所定の配線を有する配線板に形成された酸化珪素膜、ガラス、窒化珪素等の無機絶縁膜、ポリシリコン、Ａｌ、Ｃｕ、Ｔｉ、ＴｉＮ、Ｗ、Ｔａ、ＴａＮ等を主として含有する膜、フォトマスク・レンズ・プリズムなどの光学ガラス、ＩＴＯ等の無機導電膜、光集積回路・光スイッチング素子・光導波路を構成するガラス及び結晶質材料、光ファイバーの端面、シンチレータ等の光学用単結晶、固体レーザ単結晶、青色レーザＬＥＤ用サファイヤ基板、ＳｉＣ、ＧａＰ、ＧａＡｓ等の半導体単結晶等が挙げられる。さらに磁気ディスク用ガラス基板、磁気ヘッド等の研磨工程にも本発明を適用することができる。
【実施例】
【００５０】
以下、実施例により本発明を詳細に説明する。
【００５１】
実施例１
硝酸セリウムアンモニウム１重量％及びイソプロピルアルコール１０重量％を含有する水溶液を２．４ＭＨｚの振動子が備えられた超音波振動子を用いて液滴化し、この液滴を管状電気炉内に導入し９００℃で加熱処理を行い、微粒子を得た。この微粒子をＸ回折法で相同定を行なったところ酸化セリウムであることを確認した。また、得られた酸化セリウム微粒子について粉末Ｘ線回折精密測定を行い、その結果についてリートベルト解析を行った結果、結晶子サイズは５１ｎｍ、結晶歪は０．７１％であった。
【００５２】
実施例２
硝酸セリウムアンモニウム１重量％及びポリアクリル酸５重量％を含有する水溶液を２．４ＭＨｚの振動子が備えられた超音波振動子を用いて液滴化し、この液滴を管状電気炉内に導入し９００℃で加熱処理を行い、微粒子を得た。この微粒子をＸ回折法で相同定を行なったところ酸化セリウムであることを確認した。また、得られた酸化セリウム微粒子について粉末Ｘ線回折精密測定を行い、その結果についてリートベルト解析を行った結果、結晶子サイズが５５ｎｍ、結晶歪が０．６７％であった。
【００５３】
比較例１
硝酸セリウムアンモニウムの１重量％水溶液を２．４ＭＨｚの振動子が備えられた超音波振動子を用いて液滴化し、この液滴を管状電気炉内に導入し９００℃で加熱処理を行い、微粒子を得た。この微粒子をＸ回折法で相同定を行なったところ酸化セリウムであることを確認した。また、得られた酸化セリウム微粒子について粉末Ｘ線回折精密測定を行い、その結果についてリートベルト解析を行った結果、結晶子がサイズ３５ｎｍ、結晶歪が１．２０％であった。